ПОЛИМЕРНЫЕ МИКРОЧАСТИЦЫ В КАЧЕСТВЕ ВСПОМОГАТЕЛЬНЫХ ВЕЩЕСТВ ДЛЯ ФИЛЬТРАЦИИ И/ИЛИ ОСВЕТЛЕНИЯ ПРИ ПРОИЗВОДСТВЕ ФОСФОРНОЙ КИСЛОТЫ

1. Способ повышения скорости фильтрации фосфорной кислоты, произведенной экстракционным способом и содержащей суспендированные нерастворимые осадки, при этом способ предусматривает
добавление к фосфорной кислоте на любой стадии технологического процесса производства фосфорной кислоты эффективного количества реагента, содержащего полимерные микрочастицы, где указанные микрочастицы характеризуются как анионные или амфотерные и имеют средневесовую молекулярную массу, превышающую 60 миллионов Да; и
фильтрование фосфорной кислоты, вследствие чего обеспечивается повышение скорости фильтрации фосфорной кислоты.
2. Способ по п. 1, где полимерные микрочастицы содержат по меньшей мере один анионный мономер с карбоксильной функциональной группой, выбранный из группы, состоящей из акриловой кислоты, метакриловой кислоты, этакриловой кислоты, малеиновой кислоты, акрилата и метакрилата.
3. Способ по п. 1 или 2, где полимерные микрочастицы являются амфотерными и содержат от 1 мол. % до 99 мол. % анионного мономера и от 99 мол. % до 1 мол. % катионного мономера.
4. Способ по п. 3, где катионный мономер выбран из группы, состоящей из акрилоксиэтилтриметиламмония хлорида, диаллилдиметиламмония хлорида, 3-(мет)акриламидопропилтриметиламмония хлорида, 3-акриламидопропилтриметиламмоний-2-гидроксипропилакрилата метосульфата, триметиламмонийметилметакрилата метосульфата, l-триметиламмоний-2-гидроксипропилметакрилата метосульфата, этакрилоксиэтилтриметиламмония хлорида, любого из перечисленных соединений в виде солей с другими анионами и их смесей.
5. Способ по любому из пп. 1-2, где полимерные микрочастицы содержат по меньшей мере один этилен-ненасыщенный неионогенный мономер.
6. Способ по п. 5, где неионогенный мономер выбран из группы, состоящей из акриламида, метакриламида, N,N-диалкилакриламидов, N-алкилакриламидов, N-винилметацетамида, N-винилметилформамида, N-винилпирролидона и их смесей.
7. Способ по п. 5 или 6, где полимерные микрочастицы содержат мономеры акриловой кислоты и акриламида.
8. Способ по п. 2, где по меньшей мере один анионный мономер составляет от 3 мол. % до 100 мол. %, исходя из общего мол. % мономерных звеньев в полимерных микрочастицах.
9. Способ по любому из пп. 2-8, где по меньшей мере один анионный мономер составляет от 30 мол. % до 99 мол. %, исходя из общего мол. % мономерных звеньев в полимерных микрочастицах.
10. Способ по п. 9, где по меньшей мере один анионный мономер составляет от 40 мол. % до 90 мол. %, исходя из общего мол. % мономерных звеньев в полимерных микрочастицах.
11. Способ по п. 10, где молярное отношение мономеров акриловой кислоты к мономерам акриламида составляет 60 мол. % к 40 мол. %.
12. Способ по любому из пп. 7, 9 и 10, где полимерные микрочастицы дополнительно содержат 2-акриламидо-2-метил-1-пропансульфонат.
13. Способ по любому из предыдущих пунктов, где полимерные микрочастицы являются сшитыми с помощью полифункционального сшивающего средства, выбранного из группы, состоящей из N,N'-метиленбисакриламида, N,N'-метиленбисметакриламида, полиэтиленгликоля диакрилата, полиэтиленгликоля диметакрилата, N-винилакриламида, триаллиламмониевых солей; N-метилаллилакриламида, метилолакриламида, глицидилакрилата, дивинилбензола, акролеина, глиоксаля, диэпоксидных соединений, эпихлоргидрина и их смесей.
14. Способ по п. 13, где полифункциональное сшивающее средство предусматривает N,N'-метиленбисакриламид.
15. Способ по п. 13 или 14, где полифункциональное сшивающее средство характеризуется молярным отношением от 10 молярных частей на миллион до 5000 молярных частей на миллион, исходя их общего мол. % мономеров, присутствующих в полимерной микрочастице.
16. Способ по п. 15, где полифункциональное сшивающее средство характеризуется молярным отношением от 50 молярных частей на миллион до 2000 молярных частей на миллион, исходя из общего мол. % мономеров, присутствующих в полимерной микрочастице.
8
17. Способ по любому из предыдущих пунктов, где средневесовая молекулярная масса указанных полимерных микрочастиц составляет до 1,5×10 миллионов дальтон включительно.
18. Способ по п. 17, где средневесовая молекулярная масса указанных полимерных микрочастиц составляет от 100 миллионов дальтон до 2500 миллионов дальтон.
19. Способ по любому из предыдущих пунктов, где полимерные микрочастицы дополнительно характеризуются вязкостью раствора, составляющей менее 3,0 мПа·с.
20. Способ по п. 19, где вязкость раствора составляет от 1,1 мПа·с до 2,1 мПа·с.
21. Способ по любому из предыдущих пунктов, где полимерные микрочастицы добавляют на одной или нескольких из стадии фильтрации, стадии осветления, стадии концентрирования или стадии выпаривания технологического процесса производства фосфорной кислоты.
22. Способ по любому из предыдущих пунктов, где полимерные микрочастицы добавляют в количестве от 0,1 г/тонна до 5000 г/тонна фосфорной кислоты.